СТЕКЛОКРИСТАЛЛИЧЕСКИЙ ОПТИЧЕСКИЙ МАТЕРИАЛ С РЕЗКОЙ ГРАНИЦЕЙ ПОГЛОЩЕНИЯ УФ-ОБЛАСТИ И СПОСОБ ЕГО ПОЛУЧЕНИЯ

1. Стеклокристаллический оптический материал с резкой границей поглощения в УФ-части спектра, представляющий собой прозрачную стеклокерамику, содержащий кристаллическую фазу кристаллов CuCl, отличающийся тем, что получен из стекла калий-алюмо-боратной системы следующего состава, мол.%:
2
KO 18-20
2
3
BO 35-45
2
3
AlO 18-22
NaCl 4-6
2
5
PO 2-7
2
CuO 1-5
NaF 1-3
2
SnO - 0,2-0,6
2
5
SbO - 0,6-1
2. Способ получения стеклокристаллического оптического материала с резкой границей поглощения в УФ-части спектра, включающий плавление шихты стекла, охлаждение расплава и кристаллизацию, отличающийся тем, что осуществляют плавление шихты стекла состава мол.%:
2
KO 18-20
2
3
BO 35-45
2
3
AlO 18-22
NaCl 4-6
2
5
PO 2-7
2
CuO 1-5
NaF 1-3
2
SnO - 0,2-0,6
2
5
SbO - 0,6-1
2
5
4
2
4
при наличии вещества PO в шихте в виде компонента NHHPO в молярной концентрации 2-13%, плавление шихты осуществляют при температуре 1300-1400°, осуществляют равномерное перемешивание расплава шихты со скоростью 1-10 об/с и осуществляют инерционное охлаждение в печи от 400С до комнатной температуры, а кристаллизацию осуществляют при температуре - от 380 до 450° в течение 5-50 ч, с последующим инерционным охлаждением до комнатной температуры.